リチウムイオン又はリチウム硫黄電池における電極を結合するための、本質的にキサンタンガムからなる、結合剤の使用。前記電極が、本質的に、Li-S、リチウム合金、導電性炭素中にインターカレートされたリチウム、酸化物中にインターカレートされたリチウム、窒化物中にインターカレートされたリチウム、リン化物中にインターカレートされたリチウム、又はケイ素中にインターカレートされたリチウムからなる、請求項1に記載の使用。前記電極が、本質的に、金属酸化物中にインターカレートされたリチウムからなる、請求項1に記載の使用。前記電極が、本質的に、酸化アルミニウム、酸化スズ、酸化ケイ素、酸化コバルト、酸化鉄、酸化チタン、酸化銅又はそれらの混合物中にインターカレートされたリチウムからなる、請求項1に記載の使用。前記電極が、本質的に、混合金属酸化物中にインターカレートされたリチウムからなる、請求項1に記載の使用。前記電極が、本質的に、酸化物と導電性炭素との均質なマトリックス中にインターカレートされたリチウムからなる、請求項1に記載の使用。本質的に、酸化物中にインターカレートされたリチウム、又は酸化物と導電性炭素との均質なマトリックス中にインターカレートされたリチウムからなる電極用の結合剤としてのキサンタンガムの使用。前記電極が、本質的に、酸化物中にインターカレートされたリチウムからなる、請求項7に記載の使用。前記電極が、本質的に、酸化物と導電性炭素との均質なマトリックス中にインターカレートされたリチウムからなる、請求項7に記載の使用。前記導電性炭素がグラファイトを含む、請求項9に記載の使用。前記酸化物が金属酸化物である、請求項7~10のいずれか一項に記載の使用。前記酸化物が、酸化アルミニウム、酸化スズ、酸化ケイ素、酸化コバルト、酸化鉄、酸化チタン、酸化銅又はそれらの混合物である、請求項7~10のいずれか一項に記載の使用。前記酸化物が、酸化スズ又は酸化ケイ素である、請求項7~10のいずれか一項に記載の使用。前記電極がアノードである、請求項1~13のいずれか一項に記載の使用。本質的にキサンタンガムからなる結合剤により結合されたリチウム含有材料を含む、リチウムイオン又はリチウム硫黄電池用のアノード。前記リチウム含有材料が、本質的に、Li-S、リチウム合金、導電性炭素中にインターカレートされたリチウム、酸化物中にインターカレートされたリチウム、窒化物中にインターカレートされたリチウム、リン化物中にインターカレートされたリチウム、又はケイ素中にインターカレートされたリチウムからなる、請求項15に記載のアノード。前記リチウム含有材料が、本質的に、酸化物中にインターカレートされたリチウムからなる、請求項15に記載のアノード。前記リチウム含有材料が、本質的に、金属酸化物中にインターカレートされたリチウムからなる、請求項15に記載のアノード。前記リチウム含有材料が、本質的に、酸化アルミニウム、酸化スズ、酸化ケイ素、酸化コバルト、酸化鉄、酸化チタン、酸化銅又はそれらの混合物中にインターカレートされたリチウムからなる、請求項15に記載のアノード。前記リチウム含有材料が、本質的に、酸化スズ又は酸化ケイ素中にインターカレートされたリチウムからなる、請求項15に記載のアノード。前記リチウム含有材料が、本質的に、混合金属酸化物中にインターカレートされたリチウムからなる、請求項15に記載のアノード。[好ましい実施態様の説明]アルゴン充填したグローブボックス中で組み立てた2325型コインセル2325-typecoincellを使用するハーフセルhalfcellでサイクリックボルタンメトリー及びセルサイクリングを行った。サイクリックボルタモグラムは、バイオロジックBioLogic商標VMP3ポテンシオスタット/ガルバノスタットを使用して記録した。作用電極の電位は、0.1mVs-1でオープンサーキットポテンシャルopencircuitpotentialから下にLi/Liに対して5mV又は10mVに掃引し、次いでLi/Liに対して1.5V又は2V又は3Vまで掃引し、その後、セルをLi/Liに対して1.5V又は2V又は3V及び5mV又は10mV間でサイクルにかけた。容量測定は、マルチチャネルアービンArbinバッテリーサイクラーで行った定電流galvanostatic実験により行った。作用電極は、先ず様々なCレートでLi/Liに対して5mV又は10mVまで充電し、次いでLi/Liに対して1.5V又は2V又は3Vまで放電した。計算に使用した活物質の質量は、活性電極に使用した材料の質量である。作用電極は、下記のように作製した。活物質例えば炭素グラファイトMCMB、ナノSnO2/C、Sn-Co、ZnMn2O4又はSiをスーパーカーボンSupercarbonティムカルTimcal5重量及び結合剤5又は10重量と混合した。電極フィルムは、材料を高純度銅ホイル集電体currentcollector酸化銅層を除去するために2.5HCl溶液を使用して洗浄した上に、自動化ドクターブレードを使用して塗り広げ、次いで対流加熱炉中、85°Cで一晩乾燥させた。個々のディスク電極Φ=12.5mmを打ち抜き、真空下、80°Cで一晩乾燥させ、次いで0.5メトリックトンmetrictonの圧力でプレスした。リチウム金属ディスクΦ=16.5mmを負電極対電極及び参照電極として使用した。1MLiPF6のエチレンカーボネート/ジメチルカーボネート溶液1:1、v/vの70μLを電解質として使用し、マイクロ多孔質プロピレンセパレーターセルガードCelgard商標2500、厚さ30μm、Φ=2.1mmの二重層上に塗り広げた。セルは、アルゴン充填した乾燥グローブボックス中、室温で組み立てた。図1を参照すると、メソ炭素マイクロビードMCMBアノードを含む半電池では、アノード結合剤としてのキサンタンガムの使用は、100回の充電サイクルわたって、PVDFを含む他の結合剤のどれを使用するよりも、著しく高く、より安定した放電容量をもたらすことが明らかである。図2に関して、この結果は、Cレートの広い範囲にわたって一貫していることが明らかである。ナノSnO2/Cアノードを含む半電池では、アノード結合剤としてのキサンタンガムの使用は、PVDFを使用する場合よりも、数十充電サイクルわたって、著しく高く、より安定した放電容量をもたらす。キサンタンガムの使用は、NaCMCの使用と匹敵する図4参照。Sn-Coアノードを含む半電池では、アノード結合剤としてのキサンタンガムの使用は、NaCMCを使用する場合よりも放電容量は幾分低くなるが、PVDFを使用する場合よりも、数十充電サイクルわたって、著しく高く、より安定した放電容量をもたらす図5参照。ZnMn2O4スピネルアノードを含む半電池では、アノード結合剤としてのキサンタンガムの使用は、LiCMC又はNaCMCを使用する場合よりも放電容量は幾分低くなるが、PVDFを使用する場合よりも、数十充電サイクルわたって、より高く、より安定した放電容量をもたらす図6参照。ケイ素アノードを含む半電池では、アノード結合剤としてのキサンタンガムの使用は、PVDFよりもサイクル2で高い放電容量保持率45対21だが、LiCMC87又はNaCMC95のいずれか一方よりも低い放電容量保持率をもたらす図7参照。結果は、アノード結合剤としてのキサンタンガムの使用は、ポリフッ化ビニリデンよりも、広範囲なアノード材料わたって、より高く、より安定した放電容量をもたらし、カルボキシメチルセルロースに匹敵する場合もあることを立証している。参考文献:その内容の全体が参照により組み込まれている。BeattieSDLarcherDMorcretteMSimonBTarasconJMJElectrochemSoc155A158A163BuqaHHolzapfelMKrumeichFVeitCNovakPJPowerSources161617622ChouSLWangJZZhongCRahmanMMLiuHKDouSXElectrochimActaInPressAcceptedManuscriptDuPasquierADismaFBowmerTGozdzASAmatucciGTarasconJMJElectrochemSoc145472477GaberscekMBeleMDrofenikJDominkoRPejovnikSElectrochemSolidStateLett3171173HochgattererNSSchweigerMRKollerSRaimannPRWohrleTWurmCWinterMElectrochemSolidStateLett11A76A80KaloustianJPauliAMPastorJJThermAnalCalorim48791804LiJLewisRBDahnJRElectrochemSolidStateLett10A17LiuWRYangMHWuHCChiaoSMWuNLElectrochemSolidStateLett8A100A103LuxSFSchappacherFBalducciAPasseriniSWinterMJElectrochemSoc157A320A325MachadoGDORegianiAMPawlickaAPolimery48273279MalekiHDengGAnaniAHowardJJElectrochemSoc14632243229MalekiHDengGKerzhnerHallerIAnaniAHowardJNJElectrochemSoc14744704475OhtaNSogabeTKurodaKCarbon3914341436OskamGSearsonPCJowTRElectrochemSolidStateLett2610612SatohHYokomizoMIshiharaTUnitedStatesPatentPublication20050191550publishedSep12005SatohHYokomizoMIshiharaTUnitedStatesPatentPublication20080032192publishedFeb72008SatohHYokomizoMIshiharaTUnitedStatesPatentPublication20090117473publishedMay72009SatohHYokomizoMIshiharaTUnitedStatesPatent7491467issuedFeb172009ShimamuneTUnitedStatesPatentPublication20090293262publishedDec32009SuzukiKMashitaKUnitedStatesPatentPublication20070287064publishedDec132007VerbruggeMWKochBJJElectrochemSoc150A374A384YokomizoMSatouHKamadaTSanadaTAbstractofInternationalPatentPublicationWO2006008930publishedJan262006YokomizoMSatouHKamadaTAbstractofInternationalPatentPublicationWO2008020620publishedFeb212008ZhangSSJowTRJPowerSources109422426構造に固有の他の利点は、当業者には明らかである。実施態様は、例示のために本明細書に記載したのであり、特許請求する本発明の範囲を制限するものではない。上記実施態様の変形は、当業者には明らかであり、本発明者は、下記の請求項に含まれるものと考える。